(57)【要約】      （修正有）【課題】架橋ゴムの耐リバージョン性、耐劣化性、転がり抵抗、ウエット性能等を向上させるタイヤ用ゴム組成物を提供する。【解決手段】カルボニル基ならびにアルコキシシリル基を含む結合構造を含む連結基を介してジエン系ポリマー鎖が連結され、主鎖にアルコキシシリル基が１〜５モル％導入された変性ジエン系ゴム成分１００質量部に対し、フィラーを５〜１５０質量部含有してなるものとする。変性ジエン系ゴムが変性イソプレンゴムであるタイヤ用ゴム組成物。【選択図】なし【特許請求の範囲】
【請求項１】
下記式（１）〜（４）で表される結合構造のうちの少なくとも１種を含む連結基を介してジエン系ポリマー鎖が連結され、主鎖にアルコキシシリル基を１〜５モル％含有する変性ジエン系ゴム成分１００質量部に対し、フィラーを５〜１５０質量部含有してなるタイヤ用ゴム組成物。
【化１】
2014196485.tif 000013
但し、式（１）〜（４）において、Ｒ４は炭素数１〜１０のアルキル基を示す。
【請求項２】
前記変性ジエン系ゴムが、下記式（９）で表されるポリイソプレン鎖が前記連結基を介して連結されてなる変性イソプレンゴムであることを特徴とする、請求項１に記載のタイヤ用ゴム組成物。
【化２】
2014196485.tif 000014
但し、式（９）中、ｎは１以上の整数である。
【請求項３】
前記フィラーが、カーボンブラックを５〜８０質量部含有することを特徴とする、請求項１又は２に記載のタイヤ用ゴム組成物。
【請求項４】
前記フィラーが、シリカを５〜８０質量部含有することを特徴とする、請求項１〜３のいずれか１項に記載のタイヤ用ゴム組成物。
【請求項５】
請求項１〜４のいずれか１項に記載のゴム組成物を用いてなる空気入りタイヤ。
【請求項６】
前記ゴム組成物をトレッドに用いたことを特徴とする、請求項５に記載の空気入りタイヤ。
【発明の詳細な説明】
【技術分野】
【０００１】
本発明は、変性ポリマーを用いたタイヤ用ゴム組成物及びこれを用いたタイヤに関するものである。
【背景技術】
【０００２】
加硫後のゴムの架橋構造においては、熱や光、変形による架橋構造の劣化や、変形が問題になる。特に天然ゴムにおけるリバージョンの改善、天然ゴムとフィラー間での相互作用の改良、低燃費性の向上等が求められている。これらの加硫後ゴムの劣化を改善するためには種々の試みがなされており、例えばポリマー成分の熱、光分解や硫黄架橋構造の分解、変化を改善する手段として、老化防止剤等の劣化を抑える薬品の導入や、硫黄や促進剤などの加硫系の成分や架橋剤の調整などが行われている（例えば、特許文献３〜５）。
【０００３】
また、タイヤの低燃費性とウエット性能を改良させるために、例えば、ポリマーへのグラフトや末端変性や官能基の付加などによる極性の操作が行われている（例えば、特許文献１，２）。
【０００４】
上記のようなポリマーへのグラフトや官能基付加などの変性は、ガラス転移点（Ｔｇ）を上げる効果とその官能基とフィラーとの相互作用で転がり抵抗を同時に改良する手法であるが、タイヤの転がり抵抗とウエット性能は本来的には二律背反とされる性能であり、両者を同時に大きく向上させることは困難である。
【先行技術文献】
【特許文献】
【０００５】
【特許文献１】特開２００６−１５２１５７号公報
【特許文献２】特開２００８−１８４５７２号公報
【特許文献３】ＷＯ２００５／１１８７０４号公報
【特許文献４】特開２０１１−２２５６８１号公報
【特許文献５】特開２０１２−１２１９９３号公報
【発明の概要】
【発明が解決しようとする課題】
【０００６】
本発明は上記に鑑みてなされたものであり、ジエン系ポリマーの主鎖部分に異なる構造を導入することで、架橋ゴムのリバージョン、耐劣化性、転がり抵抗、ウエット性能等をともに大きく向上させるタイヤ用ゴム組成物を提供することを目的とする。
【課題を解決するための手段】
【０００７】
本発明に係るタイヤ用ゴム組成物は、上記の課題を解決するために、下記式（１）〜（４）で表される結合構造のうちの少なくとも１種を含む連結基を介してジエン系ポリマー鎖が連結され、主鎖にアルコキシシリル基を１〜５モル％含有する変性ジエン系ゴム成分１００質量部に対し、フィラーを５〜１５０質量部含有してなるものとする。
【化１】
2014196485.tif 000002
【０００８】
但し、但し、式（１）〜（４）において、Ｒ４は炭素数１〜１０のアルキル基を示す。
【０００９】
上記において変性ジエン系ゴムとしては、下記式（９）で表されるポリイソプレン鎖が前記連結基を介して連結されてなる変性イソプレンゴムを用いることができる。
【化２】
2014196485.tif 000003
【００１０】
但し、式（９）中、ｎは１以上の整数である。
【００１１】
上記フィラーとしては、カーボンブラックを５〜８０質量部含有することができる。
【００１２】
上記フィラーとしては、また、シリカを５〜８０質量部含有することもできる。
【００１３】
本発明の空気入りタイヤは、上記本発明のゴム組成物を用いてなるものとする。
【００１４】
上記本発明のゴム組成物は、例えばトレッドに好適に用いることができる。
【発明の効果】
【００１５】
本発明のタイヤ用ゴム組成物によれば、主鎖構造にアルコキシシリル基を導入したジエン系ゴム成分を使用することにより、架橋ゴムのリバージョン性、耐劣化性、タイヤの転がり抵抗、ウエット性能等を同時に大きく向上させることができる。これは、アルデヒド又はカルボニル構造を官能基に持つ３官能性分子（モノマー又はポリマー）をポリマー解離反応後の再結合反応の際に導入することで、アルコキシシリル基が主鎖に取り込まれ、架橋点を形成し、硫黄架橋の補填となるためと考えられる。また、アルコキシシリル基の導入によりフィラー相溶性が改良されることも上記効果に寄与すると考えられる。
【発明を実施するための形態】
【００１６】
以下、本発明の実施に関連する事項について詳細に説明する。
【００１７】
本発明のゴム組成物に用いる変性ジエン系ゴム成分は、下記式（１）〜（４）で表される結合構造のうちの少なくとも１種を含む連結基を介してジエン系ポリマー鎖が連結され、主鎖にアルコキシシリル基が１〜５モル％導入されたものである。
【化３】
2014196485.tif 000004
【００１８】
但し、式（１）〜（４）において、Ｒ４は炭素数１〜１０のアルキル基を示す。
【００１９】
かかる変性ジエン系ゴムは、特に限定するものではないが、２種以上のジエン系ポリマーを、その主鎖中に存在する炭素−炭素二重結合を酸化開裂させることで分解して分子量を低下させた後、該分解したポリマーを含む系を酸性又は塩基性にすることにより再結合させることにより得ることができる。
【００２０】
ジエン系ポリマーとは、ブタジエン、イソプレン、クロロプレン、２，３−ジメチル−１，３−ブタジエン、２−メチル−１，３−ペンタジエン、１，３−ヘキサジエンなどの共役ジエン化合物をモノマーの少なくとも一部として用いて得られるポリマーである。これらの共役ジエン化合物は、いずれか１種で用いても、２種以上組み合わせて用いてもよい。
【００２１】
上記ジエン系ポリマーとしては、共役ジエン化合物と共役ジエン化合物以外の他のモノマーとの共重合体も含まれる。他のモノマーとしては、アクリロニトリル、アクリル酸エステルなどの各種ビニル化合物が挙げられる。これらのビニル化合物は、いずれか１種でも２種以上を併用してもよい。
【００２２】
ジエン系ゴムポリマーとしては、より詳細には、分子内にイソプレンユニット及び／又はブタジエンユニットを有する各種ゴムポリマーが好ましく、例えば、天然ゴム（ＮＲ）、合成イソプレンゴム（ＩＲ）、ブタジエンゴム（ＢＲ）、スチレンブタジエンゴム（ＳＢＲ）、ニトリルゴム（ＮＢＲ）、ブタジエン−イソプレン共重合体ゴム等が挙げられる。これらの中でも、天然ゴム、合成イソプレンゴムを用いることが好ましい。
【００２３】
変性対象となるジエン系ゴムポリマーとしては、常温（２３℃）で固形状であることが好ましいため、数平均分子量が６万以上のものを用いることが好ましい。ここで、固形状とは流動性のない状態をいい、例えばゴムポリマーをそのまま材料として加工する上で、常温において力を加えない状態で塑性変形しないようにするためである。ジエン系ポリマーの数平均分子量は、６万〜１００万であることが好ましく、より好ましくは８万〜８０万であり、更に好ましくは１０万〜６０万である。
【００２４】
変性対象となる上記ポリマーとしては、溶媒に溶解したものも用いることができるが、プロトン性溶媒である水中にミセル状になった水系エマルション、すなわちラテックスを用いることが好ましい。水系エマルションを用いることにより、ポリマーを分解させた後に、その状態のまま、反応場の酸塩基性を変化させることで３官能性分子との結合反応を生じさせることができる。水系エマルションの濃度（ポリマーの固形分濃度）は、特に限定されないが、５〜７０質量％であることが好ましく、より好ましくは１０〜５０質量％である。固形分濃度が高すぎるとエマルジョン安定性が低下してしまい、反応場のｐＨ変動に対してミセルが壊れやすくなり、反応に適さなくなる。逆に固形分濃度が小さすぎる場合は反応速度が遅くなり、実用性に欠ける。
【００２５】
ポリマーの炭素−炭素二重結合を酸化開裂させるためには、酸化剤を用いることができ、例えば、上記ポリマーの水系エマルションに酸化剤を添加し攪拌することにより酸化開裂させることができる。酸化剤としては、例えば、過マンガン酸カリウム、酸化マンガンなどのマンガン化合物、クロム酸、三酸化クロムなどのクロム化合物、過酸化水素などの過酸化物、過ヨウ素酸などの過ハロゲン酸、オゾン、酸素などの酸素類などが挙げられる。これらの中でも、過ヨウ素酸を用いることが好ましい。酸化開裂に際しては、コバルト、銅、鉄などの金属の塩化物や有機化合物との塩や錯体などの金属系酸化触媒を併用してもよく、例えば、該金属系酸化触媒の存在下で空気酸化してもよい。
【００２６】
２種以上のジエン系ポリマーを酸化開裂させる場合、各ポリマーを別々の系でそれぞれ酸化剤を加えて酸化開裂してもよく、あるいはまた、２種以上のポリマーを予め混合してから混合系に酸化剤を加えることにより一緒に酸化開裂してもよい。
【００２７】
上記酸化開裂によりポリマーが分解し、末端にカルボニル基（＞Ｃ＝Ｏ）やホルミル基（−ＣＨＯ）を持つポリマーが得られる。例えば、変性対象となるポリマーが、イソプレンユニットやブタジエンユニットを持つ場合、下記式（６）で表される構造を末端に持つポリマーが生成される。
【化４】
2014196485.tif 000005
【００２８】
式中、Ｒ５は、水素原子又はメチル基であり、イソプレンユニットが開裂した場合、一方の開裂末端ではＲ５がメチル基、他方の開裂末端ではＲ５が水素原子となり、ブタジエンユニットが開裂した場合、開裂末端はともにＲ５が水素原子となる。より詳細には、分解したポリマーは、その分子鎖の少なくとも一方の末端に上記式（６）で表される構造を持ち、すなわち、下記式（７）及び（８）に示すように、ジエン系ポリマー鎖の一方の末端又は両末端に、式（６）で表される基が直接結合したポリマーが生成される。
【化５】
2014196485.tif 000006
【００２９】
式（７）及び（８）において、Ｒ５は水素原子又はメチル基であり、波線で表した部分がジエン系ポリマー鎖である。例えば、天然ゴムを分解した場合、波線で表した部分はイソプレンユニットの繰り返し構造からなるポリイソプレン鎖である。
【００３０】
上記酸化開裂によりポリマーを分解することにより、分子量が低下する。分解後のポリマーの数平均分子量は特に限定されないが、３百〜５０万であることが好ましく、より好ましくは５百〜１０万であり、更に好ましくは１千〜５万である。なお、分解後の分子量の大きさにより、再結合後のアルコキシシリル基量を調節することができるが、分解時の分子量が小さすぎると、同一分子内での結合反応が生じやすくなる。
【００３１】
上記のようにしてポリマーを分解させた後、分解したポリマーと次式（Ａ）で表されるアルコキシシリル基を構造に有する３官能性分子とを含む反応系を、塩基性の場合は酸性に、酸性の場合は塩基性にすることにより再結合させる。
【化６】
2014196485.tif 000007
【００３２】
上記式（Ａ）において、Ｒ１、Ｒ２及びＲ３は、それぞれアルデヒド基又はカルボニル基を示し、Ｒ４は炭素数１〜１０のアルキル基を示す。カルボニル基の例としては、カルボキシル基、炭素数１〜５のアルキル基を有するケト基（−C(=O)R'、R'の炭素数：１〜５）、炭素数１〜５のアルキル基を有するエステル基（−C(=O)OR"、R"の炭素数：１〜５）等が挙げられる。
【００３３】
式（Ａ）で表されるアルコキシシリル基を構造に有する３官能性分子は、ビニル基を少なくとも１つ有する３官能性分子の炭素−炭素二重結合を酸化開裂させて得ることができる。この酸化開裂反応は上記ポリマーの酸化開裂反応に準じて行うことができ、ポリマーの酸化開裂反応と同時に行うこともできる。ビニル基を少なくとも１つ有する３官能性分子の好ましい具体例としては、トリビニルエトキシシラン、トリビニルメトキシシラン、２，４，６−トリメチル−２，４，６−トリビニルシクロトリシラザン、トリビニルシランまたはそのビニル基を酸化したアルデヒド誘導体等が挙げられる。
【００３４】
上記式（１）の構造は２種類の互変異性をとり、元の炭素−炭素二重結合構造に結合するものと、下記式（１）〜（４）で表される結合構造を形成するものとに分かれる。本実施形態では、反応場のｐＨを制御することにより、アルドール縮合反応を優先させて、式（１）〜（４）で表される結合構造を含むポリマーを生成することができる。詳細には、反応系、特に水系エマルションの液中には安定化のためｐＨ調節されているものがあり、分解に使用する方法や薬品の種類や濃度により、分解時のｐＨが酸性か塩基性のどちらかに寄る。そのため、開裂とは逆反応である結合反応が優先的に進行するように、分解時の反応系が酸性になっている場合には、反応系を塩基性にすることが好ましく、反対に分解時の反応系が塩基性になっている場合には、反応系を酸性にすることが好ましい。
【化７】
2014196485.tif 000008
【００３５】
上記式（１）〜（４）において、Ｒ４は上記式（Ａ）のＲ４に由来する炭素数１〜１０のアルキル基を示す。これらの式におけるケイ素原子には、Ｒ１、Ｒ２及びＲ３に由来する炭素原子がそれぞれ結合し、それぞれが式（１）〜（４）に示された結合構造を有している。一つのケイ素原子に結合する上記式（１）〜（４）で表される３つの結合構造は、相互に同じであっても異なっていてもよい。
【００３６】
ここで、Ｒ５が水素原子である末端構造を持つポリマーとアルデヒド基を有する式（Ａ）で表される３官能性分子とが結合する場合、アルドール縮合反応により式（３）で表される結合構造となり、これから水が脱離することにより式（４）で表される結合構造となる。Ｒ５が水素原子である末端構造を持つポリマーとカルボニル基を有する式（Ａ）で表される３官能性分子とが結合する場合、アルドール縮合反応により式（２）で表される結合構造となり、これから水が脱離することにより式（１）で表される結合構造となる。
【００３７】
また、アルコキシシリル基同士が結合すると、次式（５）で表される結合構造となるが生成量は少なく、式（１）〜（４）の結合構造が主として生成される。
【化８】
2014196485.tif 000009
【００３８】
但し、式（５）において、Ｒ４は上記式（Ａ）のＲ４に由来する炭素数１〜１０のアルキル基を示す。
【００３９】
なお、例えばＲ５がメチル基である末端構造を持つポリマーとカルボニル基を有する式（Ａ）で表される３官能性分子とが結合する場合など、上記式（１）〜（５）以外の結合構造が生成される場合もあるが、そのような結合構造は微量である。
【００４０】
結合反応させる際の反応系のｐＨは、反応系を塩基性にする場合、７．５〜１３であることが好ましく、より好ましくは８〜１０である。一方、反応系を酸性にする場合、４〜６．８であることが好ましく、より好ましくは５〜６である。なお、酸性条件にする際、酸性度を上げすぎてしまうと、ラテックスのミセルを破壊してしまうおそれがある。ｐＨの調整は、反応系に酸や塩基を加えることにより行うことができ、特に限定されないが、例えば、酸としては、塩酸、硫酸、硝酸、リン酸などが挙げられ、塩基としては、水酸化ナトリウム、水酸化カリウム、炭酸ナトリウム、炭酸水素ナトリウムなどが挙げられる。
【００４１】
結合反応に際しては、ｐＨの調節に用いられる酸や塩基が結合反応の触媒となり、さらに反応を調節するための触媒として、例えばピロリジン−２−カルボン酸を用いることができる。
【００４２】
以上のように結合反応させた後、水系エマルションを凝固乾燥させることにより、常温で固形状の変性ポリマーが得られる。
【００４３】
本実施形態によれば、上記のように結合反応させることにより、上記式（１）〜（４）で表される結合構造が主鎖中に導入されて、アルコキシシリル基を主鎖に有する変性ポリマーが得られる。すなわち、実施形態に係る変性ポリマーは、上記式（１）〜（４）で表される結合構造の少なくとも１種を含む連結基を分子内に有し、ジエン系ポリマー鎖がこれらの連結基を介して直接連結された構造を有する。
【００４４】
ここで、ジエン系ポリマー鎖とは、上記変性対象であるジエン系ポリマーの分子鎖のうちの一部の分子鎖であり、例えば、共役ジエン化合物の単独重合体の場合、該共役ジエン化合物からなる構成ユニットをＡ１として、−（Ａ１）ｎ−で表されるＡ１の繰り返し構造である（ｎは１以上の整数であり、好ましくは１０〜１００００、より好ましくは５０〜１０００である）。また、二元共重合体の場合、ジエン系ポリマー鎖は、各構成ユニットをＡ１及びＡ２として（Ａ１とＡ２の少なくとも一方は共役ジエン化合物からなるユニットであり、その他のユニットとしては上記ビニル化合物からなるユニットが挙げられる。）、−（Ａ１）ｎ−（Ａ２）ｍ−で表されるＡ１及びＡ２の繰り返し構造である（これらはランダム型でもブロック型でもよい。ｎ，ｍはそれぞれ１以上の整数であり、好ましくは１０〜１００００、より好ましくは５０〜１０００である）。また、三元共重合体の場合、ジエン系ポリマー鎖は、各構成ユニットをＡ１、Ａ２及びＡ３として（Ａ１とＡ２とＡ３の少なくとも１つは共役ジエン化合物からなるユニットであり、その他のユニットとしては上記ビニル化合物からなるユニットが挙げられる。）、−（Ａ１）ｎ−（Ａ２）ｍ−（Ａ３）ｐ−で表されるＡ１、Ａ２及びＡ３の繰り返し構造である（これらはランダム型でもブロック型でもよい。ｎ，ｍ，ｐはそれぞれ１以上の整数であり、好ましくは１０〜１００００、更に好ましくは５０〜１０００である）。四元共重合体以上も同様である。
【００４５】
より具体的には、例えば、変性対象として天然ゴム又は合成イソプレンゴムを用いた場合、ジエン系ポリマー鎖は、イソプレンユニットの繰り返し構造からなる、下記式（９）で表されるポリイソプレン鎖である。このジエン系ポリマー鎖としては、これらのポリイソプレン鎖やポリブタジエン鎖などのジエン系ゴムポリマー鎖であることが好ましい。なお、式（９）中、ｎは１以上の整数であり、好ましくは１０〜１００００、更に好ましくは５０〜１０００である。
【化９】
2014196485.tif 000010
【００４６】
上記式（１）〜（４）で表される結合構造は、変性ポリマーの１分子中に１つ以上含まれ、通常は１分子中に複数の結合構造が含まれる。複数含まれる場合、上記式（１）〜（４）で表される結合構造のいずれか１種を複数含んでもよく、２種以上のものが含まれてもよい。アルコキシシリル基の導入率、すなわち変性率は、式（１）〜（４）の結合構造の含有量の合計であり、０．１〜２０モル％であることが好ましく、より好ましくは０．５〜１０モル％、更に好ましくは１〜５モル％である。アルコキシシリル基の導入量が少なすぎると本発明の目的とするゴムの耐劣化性向上効果が得られず、一方多すぎると架橋点が多くなりすぎ、反応中でゲル化を生じるおそれが生じる。ここで、結合構造の含有率（変性率）は、変性ポリマーを構成する全構成ユニットのモル数に対する結合構造のモル数の比率であり、例えば、天然ゴムの場合、変性ポリマーの全イソプレンユニットと結合構造のモル数の合計に対する結合構造のモル数の比率である。
【００４７】
例えば、天然ゴムや合成イソプレンゴムの場合（即ち、ジエン系ポリマー鎖がイソプレンユニットを有する場合）、通常、式（１）〜（４）で表される結合構造が全て含まれるが、式（１）で表される結合構造が主として含まれ、その場合、式（１）で表される結合構造の含有率は０．００１〜２０モル％であることが好ましく、より好ましくは０．０５〜１０モル％、更に好ましくは０．５〜５モル％である。
【００４８】
変性ポリマーの数平均分子量は６万以上であることが好ましく、より好ましくは６万〜１５０万であり、特に好ましくは１０万〜１２０万である。このように変性ポリマーの分子量は、上記の通り３官能性分子を介して再結合させることにより、元のポリマーと同等に設定することが好ましく、これにより、分子量を低下させず、従って物性への悪影響を回避しながら、ポリマーの主鎖にアルコキシシリル基を導入することができる。もちろん、元のポリマーよりも分子量が小さなものを得てもよい。なお、変性ポリマーの重量平均分子量は、特に限定しないが、７万以上であることが好ましく、より好ましくは１０万〜２００万であり、更に好ましくは３０万〜１７０万である。
【００４９】
本実施形態によれば、上記のように、主鎖の二重結合を酸化開裂させることによりポリマーを分解して分子量を一旦低下させた後、分解したポリマーと下記式（Ａ）で表されるアルコキシシリル基を構造に有する３官能性分子とを含む系の酸塩基性を変化させることにより、分解したポリマーと３官能性分子とを結合させて、アルコキシシリル基が導入された変性ポリマーを生成するので、ポリマーの単分散化により、より均一な構造に収束させることができる。すなわち、変性ポリマーの分子量分布を元のポリマーの分子量分布よりも小さくすることができる。これは、酸化開裂により分解したポリマーはより短いものほど反応性が高く、結合しやすいので、短いポリマーが少なくなることで分子量の均一化が図られると考えられる。
【００５０】
また、本実施形態によれば、二重結合を解離させる薬剤である酸化剤の種類や量、反応時間などを調整することにより酸化開裂させる反応を制御し、また、再結合させる際のｐＨや触媒、反応時間などを調整することにより結合反応を制御でき、これらの制御によって変性ポリマーの分子量を制御することができる。そのため、変性ポリマーの数平均分子量を元のポリマーと同等に設定することができ、また元のポリマーよりも低く設定することもできる。
【００５１】
また、ポリマー主鎖を分解し再結合させる際に、主鎖とは異なる構造として上記結合構造が挿入され、主鎖構造のセグメントの結合点が官能基化する。すなわち、反応性の高い構造が分子主鎖中に導入され、元のポリマーの特性を変化させることができる。このように、本実施形態の方法は、グラフトでも直接付加でもなく開環でもないポリマーの主鎖構造そのものを変化させるものであり、従来の変性方法とは明確に異なり、主鎖構造にアルコキシシリル基を簡易に導入することができる。また、天然ゴムなどの天然のポリマーに対しても、その主鎖構造を組み替えて新規な構造を持つ変性ポリマーを製造することができ、ポリマーの特性を変化させることができる。
【００５２】
本実施形態のタイヤ用ゴム組成物で用いるゴム成分は、上記変性ジエン系ゴム単独でもよく、本発明の趣旨に反しない範囲内であれば、上記変性ジエン系ゴム以外のゴム成分を配合することもできる。
【００５３】
本実施形態のゴム組成物には、上記ゴム成分とともに、シリカやカーボンブラックなどのフィラーを配合する。フィラーの配合量は、ゴムの強度及びその他の物性のバランス等の観点から、上記変性ジエン系ゴム成分１００質量部に対し、５〜１５０質量部が好ましく、２０〜６０質量部がより好ましい。
【００５４】
上記フィラーは、ジエン系ゴム成分１００質量部に対し、シリカを５〜８０質量部含有することが好ましく、３０〜６０質量部含有することがより好ましい。
【００５５】
シリカは特に限定されず、乾式法シリカ（無水ケイ酸）、湿式法シリカ（含水ケイ酸）等が挙げられるが、シラノール基が多いことから湿式法シリカが好ましい。シリカのチッ素吸着比表面積（Ｎ２ＳＡ）は、１２０〜２４０ｍ２／ｇの範囲が好ましい。
【００５６】
また、上記フィラーは、ジエン系ゴム１００質量部に対し、カーボンブラックを５〜８０質量部含有することが好ましく、１０〜５０質量部含有することがより好ましい。但し、シリカとカーボンブラックとを併用する場合は、合計量が上記の通り１５０質量部以下であることが好ましい。
【００５７】
カーボンブラックも、特に限定されず、公知の種々の品種を用いることができ、例えば、ＳＡＦ級（Ｎ１００番台）、ＩＳＡＦ級（Ｎ２００番台）、ＨＡＦ級（Ｎ３００番台）、ＦＥＦ級（Ｎ５００番台）、ＧＰＦ級（Ｎ６００番台）（ともにＡＳＴＭグレード）のものが好ましく用いられる。
【００５８】
本実施形態のゴム組成物には、上記の各成分の他に、オイル、亜鉛華、ステアリン酸、加硫剤、加硫促進剤など、タイヤ用ゴム組成物において一般に使用される各種添加剤を配合することができる。上記加硫剤としては、粉末硫黄、沈降硫黄、コロイド硫黄、不溶性硫黄、高分散性硫黄などの硫黄成分が挙げられ、特に限定するものではないが、その配合量はジエン系ゴム１００質量部に対して０．１〜１０質量部であることが好ましく、より好ましくは０．５〜５質量部であり、更に好ましくは１〜３質量部である。また、加硫促進剤の配合量としては、ジエン系ゴム１００質量部に対して０．１〜７質量部であることが好ましく、より好ましくは０．５〜５質量部である。
【００５９】
上記ゴム組成物は、同様の目的に通常用いられるバンバリーミキサーやニーダー、ロール等の混合機を用いて、常法に従い混練し作製することができる。すなわち、第一混合段階で、ジエン系ゴムに対し、加硫剤及び加硫促進剤を除く他の配合成分を添加して混練し、次いで、得られた混合物に、最終混合段階で加硫剤及び加硫促進剤を添加して混練することにより、ゴム組成物を調製することができる。
【００６０】
以上よりなる本実施形態に係るゴム組成物を、常法に従い、例えば１４０〜１８０℃で所定の形状に加硫成形することによりトレッドゴムを形成することができ、このトレッドゴムを用いて常法に従い空気入りタイヤを形成することができる。
【実施例】
【００６１】
以下、本発明の実施例を示すが、本発明はこれらの実施例に限定されるものではない。なお、以下の合成例び比較合成例で用いた測定方法は、以下の通りである。
【００６２】
［ｐＨ］
東亜ディーケーケー（株）製のポータブルｐＨ計「ＨＭ−３０Ｐ型」を用いて測定した。
【００６３】
［数平均分子量（Ｍｎ）、重量平均分子量（Ｍｗ）、分子量分布（Ｍｗ／Ｍｎ）］
ゲルパーミエーションクロマトグラフィ（ＧＰＣ）での測定により、ポリスチレン換算のＭｎ、Ｍｗ及びＭｗ／Ｍｎを求めた。詳細には、測定試料は０．２ｍｇをＴＨＦ１ｍＬに溶解させたものを用いた。（株）島津製作所製「ＬＣ−２０ＤＡ」を使用し、試料をフィルター透過後、温度４０℃、流量０．７ｍＬ／分でカラム（Polymer Laboratories社製「PL Gel３μm Guard」×２）を通し、Spectra System社製「RI Detector」で検出した。
【００６４】
［結合構造含有率］
ＮＭＲにより、結合構造（１）〜（４）の含有率を測定した。ＮＭＲスペクトルは、BRUKER社製「４００ULTRASHIELDTM PLUS」により測定した。ポリマー１ｇを重クロロホルム５ｍＬに溶解し、緩和試薬としてアセチルアセトンクロム塩８７ｍｇを加え、ＮＭＲ１０ｍｍ管にて測定した。
【００６５】
式（１）の結合構造については、13Ｃ−ＮＭＲにおいてケイ素の隣にあるカーボンのピークが１３０ｐｐｍにある。式（２）の結合構造については、13Ｃ−ＮＭＲにおいてケイ素の隣にあるカーボンのピークが５５ｐｐｍにある。式（３）の結合構造については、13Ｃ−ＮＭＲにおいてケイ素の隣にあるカーボンのピークが２０４ｐｐｍにある。式（４）の結合構造については、13Ｃ−ＮＭＲにおいてケイ素の隣にあるカーボンのピークが１３２ｐｍにある。そのため、これら各ピークについてベースポリマー成分との比により構造量（モル数）を決定した。
【００６６】
但し、ベースポリマー成分における各構造単位のモル数については、イソプレンユニットでは、二重結合を挟んでメチル基と反対側の炭素及びそれに結合した水素（＝ＣＨ−）のピーク、即ち13Ｃ−ＮＭＲによる１２２ｐｐｍに基づいて算出した。また、式（１）〜（４）で表される各構造単位では、シリル基に隣接するカーボン３個それぞれのピークが検出されるため、それらのピークから導出される量の１／３（３分の１）を各結合構造含有率（モル％）とし、アルコキシシリル基含有量としては、式（１）〜（４）の各結合構造含有率の合計量を示した。
【００６７】
［合成例１：変性ポリマーＡの合成］
変性対象のポリマーとして、天然ゴムラテックス（レジテックス社製、高アンモニア含有天然ゴム「ＨＡ−ＮＲ」、ＤＲＣ（Dry Rubber Content）＝６０質量％）を用いた。この天然ゴムラテックスに含まれる未変性の天然ゴムについて、分子量を測定したところ、重量平均分子量が２０２万、数平均分子量が５１万、分子量分布が４．０であった。
【００６８】
ＤＲＣ３０質量％に調節した上記天然ゴムラテックス中のポリマー質量１００ｇに対して、過ヨウ素酸（Ｈ５ＩＯ６）１．６５ｇを加え、２３℃で３時間攪拌した。このようにエマルジョン状態のポリマー中に過ヨウ素酸を加えて攪拌することにより、ポリマー鎖中の二重結合が酸化分解し、上記式（１）で表される構造を含むポリマーが得られた。得られた分解ポリマーは、重量平均分子量が１３５００、数平均分子量が５３００、分子量分布が２．６であり、また分解後の反応液のｐＨは６．２であった。
【００６９】
これにトリビニルエトキシシラン３．９ｇに過ヨウ素酸（Ｈ５ＩＯ６）０．０１ｇを加えて２３℃で１時間撹拌させて得られた反応生成物と、触媒としてピロリジン−２−カルボン酸０．１ｇを加え、１規定の水酸化ナトリウムを反応液のｐＨが１０になるように加え、２３℃で２４時間攪拌し反応させた後、メタノール中に再沈させ、水で洗浄後、熱風循環乾燥機により３０℃で２４時間乾燥させて、常温で固形状の変性ポリマーＡを得た。
【００７０】
このように酸化分解した反応系に対し、水酸化ナトリウムを加えて、この反応系を強制的に塩基性に変化させたことにより、酸化開裂の際に加えた過ヨウ素酸の効果を中和させつつ再結合反応を優先させることができ、上記式（１）〜（４）で表される結合構造を含む変性天然ゴム（変性ポリマーＡ）が得られた。なお、上記ではピロリジン−２−カルボン酸を触媒として用いているが、これは反応を促進させるためのものであり、なくても反応は進行する。
【００７１】
得られた変性ポリマーＡは、下記表１に示す通り、重量平均分子量Ｍｗが１５２万、数平均分子量Ｍｎが６２万、分子量分布Ｍｗ／Ｍｎが２．５、上記結合構造の含有率が、式（１）では１．０モル％、式（２）では０．１モル％、式（３）では０．１モル％、式（４）では０．３モル％であり、アルコキシシリル基含有量はこれらの合計量で１．５モル％であった。このように変性ポリマーＡは、未変性天然ゴムとほぼ同等の数平均分子量を持つものであった。また、分子量分布が未変性天然ゴムよりも小さく、均一性に優れていた。
【００７２】
［合成例２，３：変性ポリマーＢ，Ｃの合成］
酸化分解時の反応時間、過ヨウ素酸の添加量、再結合反応時に添加するｐＨ調整剤及びｐＨ、触媒の量を下記表１に示す通りに変更し、その他は合成例１と同様にして、固形状の変性ポリマーＢ，Ｃを合成した。得られた変性ポリマーＢ，Ｃの、Ｍｗ，Ｍｎ，Ｍｗ／Ｍｎ及び各結合構造の含有量を表１に示す。変性ポリマーＢ，Ｃについても、アルコキシシリル基を有する上記結合構造が主鎖中に導入され、また、分子量分布が未変性天然ゴムよりも小さく、均一性に優れていた。また、上記条件を変更することにより、分子量を制御することができた。
【００７３】
なお、表１中の比較合成例１は、上記天然ゴムラテックス（レジテックス社製、高アンモニア含有天然ゴム「ＨＡ−ＮＲ」、ＤＲＣ＝６０質量％）を、変性せずにそのまま凝固乾燥させて得られた未変性天然ゴムである。また、比較合成例２は、同じ天然ゴムラテックスを酸化開裂のみして凝固乾燥させた分解ポリマーである。
【００７４】
【表１】
2014196485.tif 000011
【００７５】
［実施例・比較例：ゴム組成物の調製及び評価］
バンバリーミキサーを使用し、下記表２に示す配合（質量部）に従って、まず、第一混合段階で、ゴム成分に対し硫黄及び加硫促進剤を除く他の配合剤を添加して混練し、次いで、得られた混練物に、最終混合段階で、硫黄と加硫促進剤を添加して混練して、ゴム組成物を調製した。ゴム成分を除く、表２中の各成分の詳細は、以下の通りである。
【００７６】
・シリカ：東ソー・シリカ（株）製「ニップシールＡＱ」
・カーボンブラック：東海カーボン（株）製「シースト３」
・シランカップリング剤：ビス（３−トリエトキシシリルプロピル）テトラスルフィド、エボニック・デグサ社製「Ｓｉ６９」
・亜鉛華：三井金属鉱業（株）製「亜鉛華１種」
・老化防止剤：大内新興化学工業（株）製「ノクラック６Ｃ」
・ステアリン酸：花王（株）製「ルナックＳ−２０」
・プロセスオイル：株式会社ジャパンエナジー製「Ｘ−１４０」
・硫黄：細井化学工業（株）製「ゴム用粉末硫黄１５０メッシュ」
・加硫促進剤：大内新興化学工業（株）製「ノクセラーＣＺ」
【００７７】
得られた各ゴム組成物について、１６０℃×２０分で加硫して所定形状の試験片を作製し、得られた試験片を用いて、耐リバージョン性、リバージョン、耐劣化性を評価し、また動的粘弾性試験を行い、ウェットスキッド性能と低燃費性を評価した。各評価方法は次の通りである。
【００７８】
・耐リバージョン性：ALPHA TECHNOLOGIES社製「RHEOMETER MDR2000」にて１５０℃×９０分加硫トルクを測定し、トルクの最高値を示した時間より３０分後の数値の変化を計算し、その値の逆数について、各コントロールの値を１００とした指数で表示した。指数が大きいほど、トルクの低下が小さく耐リバージョン性に優れる。
【００７９】
・耐劣化性：各ゴムサンプルを加硫後サンプルと、１００℃に設定した熱風循環オーブン内で１４日間劣化させたにサンプルとで引張試験を行い、その３００％モジュラスの低下した数値を測定し、その測定値の逆数について、各コントロールの値を１００とした指数で表示した。引張試験としては、ＪＩＳ Ｋ６２５１に準拠した引張試験（ダンベル状３号形）を行った。指数が大きいほど、Ｍ３００の低下が小さく耐劣化性に優れる。
【００８０】
・ウェットスキッド性能：ＵＳＭ社製レオスペクトロメーターＥ４０００を用いて、周波数５０Ｈｚ、静歪み１０％、動歪み２％、温度０℃の条件で損失係数ｔａｎδを測定し、各比較試験例の値を１００とした指数で表示した。０℃でのｔａｎδは、タイヤ用ゴム組成物において、湿潤路面に対するグリップ性能（ウェット性能）の指標として一般に用いられているものであり、上記指数が大きいほどｔａｎδが大きく、ウェット性能に優れることを示す。
【００８１】
・低燃費性：温度を６０℃に変え、その他はｔａｎδ（０℃）と同様にして、ｔａｎδを測定し、その逆数について、各比較試験例の値を１００とした指数で表示した。６０℃でのｔａｎδは、タイヤ用ゴム組成物において、低発熱性の指標として一般に用いられているものであり、上記指数が大きいほどｔａｎδが小さく、従って、発熱しにくく、タイヤとしての低燃費性に優れることを示す。
【００８２】
【表２】
2014196485.tif 000012
【００８３】
表２に示す通り、合成例の変性ポリマーを用いた実施例１〜３では、未変性の天然ゴムや分解ゴムのみで再結合を行っていないゴムを用いた各比較例に対して、ウエットスキッド性能、低燃費性ともに大きく向上していた。